(57)【要約】【課題】内側のシートを露出させることを目的として外側のシートを剥がす際、外側のシートのみを簡単に剥離でき、さらに内側のシート間での「浮き」や「剥がれ」の発生を抑制できる表面保護用シートを提供する。【解決手段】本発明の表面保護用シートは、基材層と粘着剤層とを有する、第１〜ｎ（ｎは２以上の整数）の粘着シートをその順にｎ層積層させた表面保護用シートであり、  第１〜（ｎ−１）の粘着シートの粘着剤層は、それぞれ第２〜ｎの粘着シートの基材層と接しており、  第ｎの粘着シートの粘着力（対ガラス板、引張速度３００ｍｍ／分、剥離角度１８０°）が、第（ｎ−１）の粘着シートの粘着力（対ＰＥＴフィルム、引張速度３００ｍｍ／分、剥離角度１８０°）より大きいことを特徴とする。【選択図】図１
2014047280.tif 000002
【特許請求の範囲】
【請求項１】
基材層と粘着剤層とを有する、第１〜ｎ（ｎは２以上の整数）の粘着シートをその順にｎ層積層させた表面保護用シートであり、
第１〜（ｎ−１）の粘着シートの粘着剤層は、それぞれ第２〜ｎの粘着シートの基材層と接しており、
第ｎの粘着シートの粘着力（対ガラス板、引張速度３００ｍｍ／分、剥離角度１８０°）が、第（ｎ−１）の粘着シートの粘着力（対ＰＥＴフィルム、引張速度３００ｍｍ／分、剥離角度１８０°）より大きいことを特徴とする表面保護用シート。
【請求項２】
第ｎの粘着シートの粘着力（対ガラス板、引張速度３００ｍｍ／分、剥離角度１８０°）と、第（ｎ−１）の粘着シートの粘着力（対ＰＥＴフィルム、引張速度３００ｍｍ／分、剥離角度１８０°）との差が、０．１ｇｆ／２５ｍｍ以上である請求項１記載の表面保護用シート。
【請求項３】
第１〜（ｎ−１）の粘着シートの厚みが、それぞれ該粘着シートの粘着剤層側に隣接して接する第２〜ｎの粘着シートの厚みより小さい請求項１又は２記載の表面保護用シート。
【請求項４】
第ｎの粘着シートの粘着剤層上に剥離ライナーを有し、
前記剥離ライナーの厚みと第（ｎ−１）の粘着シートの厚みと第ｎの粘着シートの厚みとの関係が、
（前記剥離ライナーの厚み）＜（第（ｎ−１）の粘着シートの厚み）＜（第ｎの粘着シートの厚み）
である請求項１〜３の何れか１項に記載の表面保護用シート。
【請求項５】
第ｎの粘着シートの粘着剤層上に剥離ライナーを有し、
前記剥離ライナーの厚みが１０〜５０μｍである請求項１〜４の何れか１項に記載の表面保護用シート。
【請求項６】
部材の表面に、請求項１〜５の何れか１項に記載の表面保護用シートが設けられていることを特徴とする構造体。
【発明の詳細な説明】
【技術分野】
【０００１】
本発明は、表面保護用シートに関する。
【背景技術】
【０００２】
近年、様々な分野で、液晶ディスプレイ（ＬＣＤ）などの表示装置や、このような表示装置と組み合わせて用いられるタッチパネルなどの入力装置が広く用いられるようになってきている。これらの表示装置や入力装置では、各種の機能性フィルムが使用されている。例えば、表面保護を目的とする表面保護用フィルム、耐擦傷性の向上を目的とするハードコートフィルム、反射防止性の向上を目的とする反射防止フィルムなどが挙げられる。
【０００３】
一般に、このような機能性フィルムは、粘着剤等を用いて固定される。例えば、携帯電話機の液晶表示部を保護する保護フィルムとして、透明樹脂層、粘着層、粘着層を剥がすための剥がし部を備える積層フィルムが知られている（特許文献１参照）。上記積層フィルムは、フィルムの表面に傷がついたり、フィルム表面が汚れた場合、最外層のフィルムを剥がして除去することにより、汚れや傷のない内層のフィルムを露出させることができる。
【先行技術文献】
【特許文献】
【０００４】
【特許文献１】特開２００５−２７１４１２号公報
【発明の概要】
【発明が解決しようとする課題】
【０００５】
近年、表示装置や入力装置の分野では、薄くて、脆弱な被着体が増えてきている。このため、積層シートには、被着体が薄かったり、脆弱であっても、被着体に貼着後に汚れや傷のない内側のシートを露出させることを目的として外側のシートを剥がす際に、外側のシートのみを簡単に剥離でき、さらに内側のシート間で「浮き」や「剥がれ」の発生を抑制することが求められる。なお、表示装置や入力装置の分野ではデザイン面等より外観性が優れていることが求められるが、「浮き」や「剥がれ」が発生すると、外観性に悪影響を及ぼす。
【０００６】
従って、本発明の目的は、内側のシートを露出させることを目的として外側のシートを剥がす際、外側のシートのみを簡単に剥離でき、さらに内側のシート間での「浮き」や「剥がれ」の発生を抑制できる表面保護用シートを提供することにある。
さらに、本発明のその他の目的は、上記に加えて、外観性に優れる表面保護用シートを提供することにある。
【課題を解決するための手段】
【０００７】
そこで、本発明者らが鋭意検討した結果、基材層と粘着剤層とを有する粘着シートを積層させた表面保護用シートにおいて、特定の条件で隣接する粘着シートを選択することにより、外側の粘着シートを簡単に剥離でき、さらに粘着シート間における「浮き」や「剥がれ」の発生を抑制できることを見出した。本発明はこれらの知見に基づいて完成されたものである。
【０００８】
すなわち、本発明は、基材層と粘着剤層とを有する、第１〜ｎ（ｎは２以上の整数）の粘着シートをその順にｎ層積層させた表面保護用シートであり、
第１〜（ｎ−１）の粘着シートの粘着剤層は、それぞれ第２〜ｎの粘着シートの基材層と接しており、
第ｎの粘着シートの粘着力（対ガラス板、引張速度３００ｍｍ／分、剥離角度１８０°）が、第（ｎ−１）の粘着シートの粘着力（対ＰＥＴフィルム、引張速度３００ｍｍ／分、剥離角度１８０°）より大きいことを特徴とする表面保護用シートを提供する。
【０００９】
第ｎの粘着シートの粘着力（対ガラス板、引張速度３００ｍｍ／分、剥離角度１８０°）と、第（ｎ−１）の粘着シートの粘着力（対ＰＥＴフィルム、引張速度３００ｍｍ／分、剥離角度１８０°）との差は、０．１ｇｆ／２５ｍｍ以上であることが好ましい。
【００１０】
第１〜（ｎ−１）の粘着シートの厚みは、それぞれ該粘着シートの粘着剤層側に隣接して接する第２〜ｎの粘着シートの厚みより小さいことが好ましい。
【００１１】
上記表面保護用シートは、第ｎの粘着シートの粘着剤層上に剥離ライナーを有し、
上記剥離ライナーの厚みと第（ｎ−１）の粘着シートの厚みと第ｎの粘着シートの厚みとの関係が、
（上記剥離ライナーの厚み）＜（第（ｎ−１）の粘着シートの厚み）＜（第ｎの粘着シートの厚み）
であることが好ましい。
【００１２】
上記表面保護用シートは、第ｎの粘着シートの粘着剤層上に剥離ライナーを有し、
上記剥離ライナーの厚みが１０〜５０μｍであることが好ましい。
【００１３】
さらに、本発明は、部材の表面に、上記表面保護用シートが設けられていることを特徴とする構造体を提供する。
【発明の効果】
【００１４】
本発明の表面保護用シートは、内側のシートを露出させることを目的として外側のシートを剥がす際、外側のシートのみを簡単に剥離でき、さらに内側のシート間での「浮き」や「剥がれ」の発生を抑制できる。さらに、本発明の表面保護用シートは、外観性に優れる。
【図面の簡単な説明】
【００１５】
【図１】図１は、表面保護用シートの一例を示す概略断面図である。
【図２】図２は、表面保護用シートの一例を示す概略断面図である。
【図３】図３は、表面保護用シートの一例を示す概略断面図である。
【図４】図４は、粘着シートのたわみ量を測定する際の支持台に固定された粘着シートを示す概略上面図である。
【図５】図５は、粘着シートのたわみ量を測定する際の支持台に固定された粘着シートを示す概略断面図である。
【図６】図６は、粘着シートのたわみ量を示す概略断面図である。
【発明を実施するための形態】
【００１６】
以下、本発明について、図１〜３を用いて本実施形態の一例を挙げて具体的に説明する。なお、本発明は、図に示す態様には限定されない。
【００１７】
（Ｉ）表面保護用シート
図１は、本実施の形態に係る一例である表面保護用シートＸの概略構成を示す断面図である。また、図２は、本実施の形態に係る別の一例である表面保護用シートＹの概略構成を示す断面図であり、図３は、本実施の形態に係る更に別の一例である表面保護用シートＺの概略構成を示す断面図である。なお、本明細書では、「シート」には、「フィルム」や「テープ」の意味も含むものとする。
図１に示すように、表面保護用シートＸは、第１〜ｎ（ｎは２以上の整数）の粘着シート（第１の粘着シート、第２の粘着シート、第３の粘着シート、・・・、第（ｎ−１）の粘着シート、第ｎの粘着シート）をその順にｎ層積層させた構造を有する。表面保護用シートＸを構成する第１〜ｎの上記粘着シートは、基材層と粘着剤層とを有し、最外層の粘着シートである第ｎの粘着シートにおける粘着剤層の外側表面には剥離ライナーが設けられている。
【００１８】
図１に示すように、表面保護用シートＸでは、第１〜（ｎ−１）の粘着シートの粘着剤層は、それぞれ、第２〜ｎの粘着シートの基材層と接している。
【００１９】
上記ｎは、２以上の整数である限り特に限定されないが、製造コスト、作業性及び薄層化の点より、２〜２０の整数であることが好ましく、より好ましくは２〜１５の整数、さらに好ましくは２〜１０の整数である。なお、ｎは２以上であればよいため、ｎは２であってもよい。
具体的には、図２に示すような、第１〜３の粘着シートをその順に３層積層させた構造を有する表面保護用シートＹとしてもよいし、図３に示すような、第１〜２の粘着シートをその順に２層積層させた構造を有する表面保護用シートＺとしてもよい。
【００２０】
表面保護用シートＸでは、最内層に該当する粘着シート（第ｎの粘着シート）が、最初に表面保護用シートを被着体に貼付する際に用いられる粘着面を提供する。表面保護用シートＸを被着体に貼付後、まず、最外層に該当する粘着シート（第１の粘着シート）が、被着体を保護する。次に、最外層に該当する粘着シート（第１の粘着シート）による保護目的達成後に最外層に該当する粘着シート（第１の粘着シート）を剥がすことにより、最外層から１層内側の粘着シート（第２の粘着シート）が露出して、最外層から１層内側の粘着シート（第２の粘着シート）による保護が可能となる。このように、表面保護用シートＸは、外側の粘着シートを剥離して除くことにより、内側の粘着シートが露出する構造を有する。
【００２１】
表面保護用シートＸでは、第ｎの粘着シートの粘着力（対ガラス板、引張速度３００ｍｍ／分、剥離角度１８０°）が、第（ｎ−１）の粘着シートの粘着力（対ＰＥＴフィルム、引張速度３００ｍｍ／分、剥離角度１８０°）より大きい。このような構成により、内側の粘着シートを露出させることを目的として外側の粘着シートを剥がす際、外側の粘着シートのみを簡単に剥離でき、さらに内側の粘着シート間での「浮き」や「剥がれ」の発生を抑制できるため、外観性の向上につながる。
さらには、ｎが３以上の場合、第２〜（ｎ−１）の粘着シートの粘着力（対ＰＥＴフィルム、引張速度３００ｍｍ／分、剥離角度１８０°）が、第１〜（ｎ−２）の粘着シートの粘着力（対ＰＥＴフィルム、引張速度３００ｍｍ／分、剥離角度１８０°）より大きいことが好ましい。
【００２２】
なお、本明細書において、粘着力（１８０°ピール粘着力）（ｇｆ／２５ｍｍ）は、例えば、引張試験機を使用し、２３℃、５０％ＲＨの雰囲気下、引張速度３００ｍｍ／分、剥離角度１８０°の条件で、被着体から粘着シートを引き剥がすことにより求めることができる。
【００２３】
特に、表面保護用シートＸでは、第（ｎ−１）の粘着シートと第ｎの粘着シートとの間で十分な密着性を得つつ、より易剥離性を得る点、さらに、第（ｎ−１）の粘着シートを第ｎの粘着シートから剥離する際に粘着シート間における「浮き」や「剥がれ」の発生をより抑制し、外観性を向上させる点より、「第ｎの粘着シートの粘着力（対ガラス板、引張速度３００ｍｍ／分、剥離角度１８０°）」と、「第（ｎ−１）の粘着シートの粘着力（対ＰＥＴフィルム、引張速度３００ｍｍ／分、剥離角度１８０°）」との差は、０．１ｇｆ／２５ｍｍ以上であることが好ましく、より好ましくは０．５ｇｆ／２５ｍｍ以上、さらに好ましくは１．０ｇｆ／２５ｍｍ以上である。当該差の上限については、特には限定されないが、例えば、５０ｇｆ／２５ｍｍ以下とすることができ、好ましくは４０ｇｆ／２５ｍｍ以下、より好ましくは３０ｇｆ／２５ｍｍ以下、更に好ましくは２０ｇｆ／２５ｍｍ以下である。
同様に、ｎが３以上の場合、第２〜（ｎ−１）の粘着シートの粘着力（対ＰＥＴフィルム、引張速度３００ｍｍ／分、剥離角度１８０°）と、第１〜（ｎ−２）の粘着シートの粘着力（対ＰＥＴフィルム、引張速度３００ｍｍ／分、剥離角度１８０°）との差は、０．１ｇｆ／２５ｍｍ以上であることが好ましく、より好ましくは０．５ｇｆ／２５ｍｍ以上、さらに好ましくは１．０ｇｆ／２５ｍｍ以上である。当該差の上限については、特には限定されないが、例えば、５０ｇｆ／２５ｍｍ以下とすることができ、好ましくは４０ｇｆ／２５ｍｍ以下、より好ましくは３０ｇｆ／２５ｍｍ以下、更に好ましくは２０ｇｆ／２５ｍｍ以下である。
【００２４】
また、表面保護用シートＸでは、第（ｎ−１）の粘着シートと第ｎの粘着シートとの間で十分な密着性を得つつ、より易剥離性を得る点、さらに、第（ｎ−１）の粘着シートを第ｎの粘着シートから剥離する際に粘着シート間における「浮き」や「剥がれ」の発生をより抑制し、外観性を向上させる点より、第ｎの粘着シートの粘着力（対アルミニウム板、引張速度３００ｍｍ／分、剥離角度１８０°）が、第（ｎ−１）の粘着シートの粘着力（対ＰＥＴフィルム、引張速度３００ｍｍ／分、剥離角度１８０°）より大きいことが好ましい。
さらには、ｎが３以上の場合、第２〜（ｎ−１）の粘着シートの粘着力（対アルミニウム板、引張速度３００ｍｍ／分、剥離角度１８０°）が、第１〜（ｎ−２）の粘着シートの粘着力（対アルミニウム板、引張速度３００ｍｍ／分、剥離角度１８０°）より大きいことが好ましい。
【００２５】
また、表面保護用シートＸでは、第（ｎ−１）の粘着シートと第ｎの粘着シートとの間で十分な密着性を得つつ、易剥離性を得る点、さらに、第（ｎ−１）の粘着シートを第ｎの粘着シートから剥離する際に粘着シート間における「浮き」や「剥がれ」の発生を抑制する点より、「第ｎの粘着シートの粘着力（対アルミニウム板、引張速度３００ｍｍ／分、剥離角度１８０°）」と、「第（ｎ−１）の粘着シートの粘着力（対ＰＥＴフィルム、引張速度３００ｍｍ／分、剥離角度１８０°）」との差は、０．１ｇｆ／２５ｍｍ以上であることが好ましく、より好ましくは０．５ｇｆ／２５ｍｍ以上、さらに好ましくは１．０ｇｆ／２５ｍｍ以上である。当該差の上限については、特には限定されないが、例えば、５０ｇｆ／２５ｍｍ以下とすることができ、好ましくは４０ｇｆ／２５ｍｍ以下、より好ましくは３０ｇｆ／２５ｍｍ以下、更に好ましくは２０ｇｆ／２５ｍｍ以下である。
同様に、ｎが３以上の場合、第２〜（ｎ−１）の粘着シートの粘着力（対アルミニウム板、引張速度３００ｍｍ／分、剥離角度１８０°）と、第１〜（ｎ−２）の粘着シートの粘着力（対アルミニウム板、引張速度３００ｍｍ／分、剥離角度１８０°）との差は、０．１ｇｆ／２５ｍｍ以上であることが好ましく、より好ましくは０．５ｇｆ／２５ｍｍ以上、さらに好ましくは１．０ｇｆ／２５ｍｍ以上である。当該差の上限については、特には限定されないが、例えば、５０ｇｆ／２５ｍｍ以下とすることができ、好ましくは４０ｇｆ／２５ｍｍ以下、より好ましくは３０ｇｆ／２５ｍｍ以下、更に好ましくは２０ｇｆ／２５ｍｍ以下である。
【００２６】
表面保護用シートＸの第１〜（ｎ−１）の粘着シートでは、該粘着シートに隣接する第２〜ｎの粘着シートに対して十分な密着性及び易剥離性を得る点より、ポリエチレンテレフタレートフィルム（ＰＥＴフォルム）に対する粘着力は、それぞれ０．１〜９．０ｇｆ／２５ｍｍであることが好ましく、より好ましくは０．２〜５．０ｇｆ／２５ｍｍである。
【００２７】
表面保護用シートＸの第ｎの粘着シートでは、第１〜（ｎ−１）の粘着シートを、該粘着シートに隣接する第２〜ｎの粘着シートから剥離する際に、粘着シート間における「浮き」や「剥がれ」の発生を抑制する点、被着体に対して十分な密着性を得る点より、ガラス（ガラス板）に対する粘着力は、０．５〜３０ｇｆ／２５ｍｍであることが好ましく、より好ましくは１．５〜１５ｇｆ／２５ｍｍである。
【００２８】
表面保護用シートＸの第ｎの粘着シートでは、第１〜（ｎ−１）の粘着シートを、該粘着シートに隣接する第ｎの粘着シートから剥離する際に、粘着シート間における「浮き」や「剥がれ」の発生を抑制する点、被着体に対して十分な密着性を得る点より、アルミニウム（アルミニウム板）に対する粘着力は、０．５〜３０ｇｆ／２５ｍｍであることが好ましく、より好ましくは１．５〜１５ｇｆ／２５ｍｍである。
【００２９】
表面保護用シートＸでは、粘着シートの剥離をより容易にする点、粘着シートの剥離時に粘着シート間での「浮き」や「剥がれ」の発生をより抑制する点より、第１〜（ｎ−１）の粘着シートの厚みは、それぞれ当該粘着シートの粘着剤層側に隣接して接する第２〜ｎの粘着シートの厚みより小さいことが好ましい。
【００３０】
特に、表面保護用シートＸでは、第１〜（ｎ−１）の粘着シートの厚みと、該粘着シートの粘着剤層側に隣接して接する第２〜ｎの粘着シートの厚みとの差は、それぞれ０を超え５００μｍ以下の範囲内であることが好ましく、より好ましくは５μｍ以上１５０μｍ以下の範囲内、さらに好ましくは１５μｍ以上１３０μｍ以下の範囲内である。
【００３１】
表面保護用シートＸでは、第１〜ｎの粘着シートの厚みは、特には限定されないが、それぞれ１〜１０００μｍの範囲内であることが好ましく、５〜５００μｍの範囲内であることがより好ましく、１０〜２００μｍの範囲内であることがさらに好ましい。
【００３２】
表面保護用シートＸの全体の厚みは、特に限定されないが、２〜２０００μｍとすることができ、５〜１０００μｍが好ましく、２０〜５００μｍがより好ましく、４０〜２６０μｍがさらに好ましく、特に好ましくは６０〜２３０μｍである。なお、上記の全体の厚みには、剥離ライナーの厚みは含まれない。
【００３３】
表面保護用シートＸでは、第１〜（ｎ−１）の粘着シートのたわみ量は、該粘着シートの粘着剤層側に隣接して接する第２〜ｎの粘着シートのたわみ量よりもそれぞれ大きいことが好ましい。このように、第１〜（ｎ−１）の粘着シートのたわみ量が隣接する第２〜ｎの粘着シートたわみ量よりもそれぞれ大きいと、内側の粘着シートを露出させることを目的として外側の粘着シートを剥がす際、外側の粘着シートのみをより簡単に剥離でき、さらに内側の粘着シート間での「浮き」や「剥がれ」の発生をより抑制でき、外観性を向上させることができる。
【００３４】
上記たわみ量の測定方法について、図４〜６を用いて以下説明する。図４は粘着シートのたわみ量を測定する際の支持台に固定された粘着シートを示す概略上面図であり、図５は粘着シートのたわみ量を測定する際の支持台に固定された粘着シートを示す概略断面図であり、図６は粘着シートのたわみ量を示す概略断面図である。図４及び図５に示すように、たわみ量の測定では、測定対象となる、幅２０ｍｍ、長さ１０ｃｍの粘着シート４２を、支持台４１に、張り出し部分が幅２０ｍｍ、長さ８ｃｍのシート状となるように固定する。２３℃の条件で、１分間放置後、図６に示すように、粘着シート４２における張り出し部分４２１の自由端部の元の位置からの垂直方向の距離ｆを測定することによりたわみ量が求められる。
【００３５】
上記粘着シートのたわみ量は、例えば、粘着シートの厚み、基材層の厚み、粘着シートの製法、基材層を構成する素材などにより調整できる。
【００３６】
表面保護用シートＸにおいて、第１〜（ｎ−１）の粘着シートのたわみ量と該粘着シートの粘着剤層側に隣接して接する第２〜ｎの粘着シートのたわみ量との差は、特に限定されないが、粘着シートをより容易に剥離可能とする点、粘着シートの剥離時における粘着シート間の「浮き」や「剥がれ」の発生をより抑制する点より、それぞれ１．０ｍｍ以上であることが好ましく、より好ましくは３．０ｍｍ以上、さらに好ましくは５．０ｍｍ以上である。なお、上記たわみ量の差の上限は、特に限定されないが、７８ｍｍ以下が好ましく、より好ましくは７６ｍｍ以下、さらに好ましくは７２ｍｍ以下である。
【００３７】
また、表面保護用シートＸでは、第１〜ｎの粘着シートの各粘着剤層の組成が共通し、第１〜ｎの粘着シートの各基材層の素材が共通する場合、各粘着シートのたわみ量は、粘着シートの厚みにより制御することができる。
このため、表面保護用シートＸは、「基材層と粘着剤層とを有する、第１〜ｎ（ｎは２以上の整数）の粘着シートをその順にｎ層積層させた表面保護用シートであり、第１〜（ｎ−１）の粘着シートの粘着剤層は、それぞれ第２〜ｎの粘着シートの基材層と接しており、上記第１〜ｎの粘着シートの基材層の素材が共通し、上記第１〜ｎの粘着シートの粘着剤層の組成が共通し、上記第１〜（ｎ−１）の粘着シートの厚みが、当該粘着シートの粘着剤層側に隣接して接する第２〜ｎの粘着シートの厚みより小さい表面保護用シート」であってもよい。
【００３８】
なお、上記表面保護用シートにおいて、基材層の素材が共通するとは、基材層の素材が完全に同一の場合に加えて、素材の主成分が共通する場合を含む。例えば、基材層の素材がポリマーである場合、ポリマーを構成する主のモノマー成分が共通する場合、基材層の素材が共通すると判断できる。より具体的には、基材層の素材がポリマーである場合、ポリマーを構成するモノマー成分のうち、全モノマー成分（１００重量％）に対して５０重量％以上（好ましくは６０重量％以上、より好ましくは７０重量％以上、さらに好ましくは８０重量％以上、特に好ましくは９０重量％以上）占める成分が全て共通する場合、基材層の素材が共通すると判断できる。また、上記表面保護用シートにおいて、粘着剤層の組成が共通するとは、粘着剤層の組成が完全に同一の場合に加えて、主成分が共通する場合を含む。より具体的には、粘着剤層に含まれる成分（例えば、ベースポリマー、添加剤等）のうち、粘着剤層全量（１００重量％）に対して５０重量％以上（好ましくは６０重量％以上、より好ましくは７０重量％以上、さらに好ましくは８０重量％以上、特に好ましくは９０重量％以上）占める成分が全て共通する場合、粘着剤層の組成が共通すると判断できる。
【００３９】
なお、本実施の形態では、第１〜ｎの上記各粘着シートが基材層と粘着剤層とからなる構成を有する表面保護用シートＸを例示して説明したが、本発明はこのような構成には限定されない。必要に応じて、基材層と粘着剤層との間に、その他の層（上記基材層、上記粘着剤層以外の層）を有していてもよい。
また、本実施の形態では、第ｎの粘着シートの粘着剤層表面が剥離ライナーによって保護された形態を例示して説明したが、本発明はこのような構成には限定されない。例えば、第１の粘着シートの基材層の背面（粘着剤層と反対側の面）に剥離処理を施して、当該剥離処理した面が第ｎの粘着シートの粘着剤層と接するように巻回させた形態であってもよい。
【００４０】
（基材層）
第１〜ｎの上記粘着シートの基材層を構成する基材は、特に限定されないが、プラスチック基材（ポリマー基材）が好ましい。なお、上記基材は、１層からなる基材であってもよく、２層以上の積層構造を有していてもよい。
【００４１】
上記プラスチック基材を構成する材料としては、特に限定されないが、例えば、ポリエチレンテレフタレート、ポリエチレンナフタレート、ポリブチレンテレフタレート、ポリブチレンナフタレート等のポリエステル；ポリエチレン、ポリプロピレン、エチレン−プロピレン共重合体等のポリオレフィン；ポリビニルアルコール；ポリ塩化ビニリデン；ポリ塩化ビニル；塩化ビニル−酢酸ビニル共重合体；ポリ酢酸ビニル；ポリアミド；ポリイミド；セルロース類；フッ素系樹脂；ポリエーテル；ポリエーテルアミド；ポリエーテルエーテルケトン；ポリフェニレンスルフィド；ポリスチレン等のポリスチレン系樹脂；ポリカーボネート；ポリエーテルスルホンなどが挙げられる。なお、上記材料は、単独で又は２種以上組み合わせて用いることができる。
【００４２】
中でも、上記プラスチック基材を構成する材料としては、強度、取り扱い性（ハンドリング性）、コスト、寸法安定性、投錨力のバランスの良さから、ポリエステルが好ましく、より好ましくはポリエチレンテレフタレート（ＰＥＴ）である。
【００４３】
上記基材は、延伸処理（一軸延伸又は二軸延伸）等により変形性が制御されていてもよい。また、上記基材の表面には、必要に応じて、粘着剤層との密着性を高めるため、慣用の表面処理、例えば、クロム酸処理、オゾン暴露、火炎暴露、高圧電撃暴露、イオン化放射線処理等の化学的又は物理的方法による酸化処理等が施されていてもよい。
【００４４】
また、上記基材には、その表面にプライマー処理が施されていてもよい。上記プライマー処理としては、粘着剤層との密着性を高めるためのプライマー処理が好ましく挙げられる。
【００４５】
さらに、上記基材には、表面の耐擦傷性（耐擦過性）を向上させる点より、ハードコート処理が設けられてもよい。このようなハードコート層を有していると、表面保護用シートの保護機能をより向上させることができる。また、上記ハードコート層は、高い反射防止性を有する層であってもよい。
【００４６】
上記ハードコート層の表面（ハードコート層表面）の鉛筆硬度は、特に限定されないが、ＨＢ以上が好ましく、より好ましくはＨ以上である。なお、上記鉛筆硬度は、ＪＩＳ  Ｋ５６００−５−４に記載の引っかき硬度試験（鉛筆法）に準じて測定することができる。
【００４７】
上記ハードコート層としては、特に限定されないが、公知乃至慣用のハードコート層が挙げられる。上記ハードコート層を形成する樹脂成分としては、例えば、シロキサン系樹脂などの熱硬化型樹脂、エステル系、アクリル系、ウレタン系、アミド系、シリコーン系、エポキシ系などのモノマーやオリゴマーを光重合開始剤により硬化処理するタイプの電離放射線硬化型樹脂（例えば、紫外線硬化型樹脂）、アクリル・ウレタン系やアクリル・エポキシ系などの上記モノマーやオリゴマー複合型の電離放射線硬化型樹脂（例えば、紫外線硬化型樹脂）などが挙げられる。上記の中でも、耐擦傷性向上の観点で、電離放射線硬化型樹脂が好ましく、より好ましくは紫外線硬化型樹脂である。すなわち、上記ハードコート層は、電離放射線硬化性樹脂（特に、紫外線硬化型樹脂）に電離放射線（特に、紫外線）を照射することによって硬化させた硬化皮膜であることが好ましい。なお、上記ハードコート層は、単層構成であってもよいし、複層（多層）構成であってもよい。さらに、上記ハードコート層の厚みは、特に限定されず、例えば、公知乃至慣用の厚みとすることができる。
【００４８】
上記基材は、例えば、一方の面に粘着剤層との密着性を向上させるためにプライマー処理が施され、他方の面にハードコート層が設けられた基材であってもよい。
【００４９】
上記基材の厚みは、特に限定されないが、１０〜５００μｍが好ましく、より好ましくは５〜３００μｍ、さらに好ましくは１０〜２００μｍである。なお、上記基材の厚みには、上記ハードコード層を設けた場合における上記ハードコート層の厚み等が含まれる。
【００５０】
（粘着剤層）
上記粘着シートの粘着剤層は、特に限定されないが、例えば、アクリル系粘着剤層、ゴム系粘着剤層、ビニルアルキルエーテル系粘着剤層、シリコーン系粘着剤層、ポリエステル系粘着剤層、ポリアミド系粘着剤層、ウレタン系粘着剤層、フッ素系粘着剤層、エポキシ系粘着剤層などが挙げられる。
【００５１】
上記粘着剤層は、粘着剤組成物により形成される。上記粘着剤組成物は、いずれの形態を有していてもよく、例えば、活性エネルギー線硬化型、溶剤型（溶液型）、エマルジョン型、熱溶融型（ホットメルト型）などであってもよい。
【００５２】
中でも、上記粘着剤層としては、粘着力の調整が容易である点より、アクリル系粘着剤層やシリコーン系粘着剤層が好ましい。
【００５３】
なお、上記アクリル系粘着剤層又は上記シリコーン系粘着剤層は、ベースポリマーとしてのアクリル系ポリマー又はシリコーン系ポリマーを、粘着剤層全量（１００重量％）に対して、５０重量％以上含むことが好ましく、６０重量％以上含むことがより好ましい。
【００５４】
上記シリコーン系粘着剤層は、シリコーン系粘着剤組成物により形成される。上記シリコーン系粘着剤層としては、特に限定されないが、例えば、過酸化物架橋型シリコーン系粘着剤組成物（過酸化物硬化型シリコーン系粘着剤組成物）や付加反応型シリコーン系粘着剤組成物により形成されたシリコーン系粘着剤層が好ましく挙げられ、付加反応型シリコーン系粘着剤組成物により形成されたシリコーン系粘着剤層がより好ましく挙げられる。
【００５５】
また、上記シリコーン系粘着剤組成物としては、フェニル基含有シリコーン系粘着剤組成物が好ましい。上記フェニル基含有シリコーン系粘着剤組成物としては、例えば、ポリメチルフェニルシリコーン系粘着剤組成物、ポリエチルフェニルシリコーン系粘着剤組成物等のポリアルキルフェニルシリコーン系粘着剤組成物などが挙げられる。
【００５６】
上記付加反応型シリコーン系粘着剤組成物としては、フェニル基を有しているオルガノポリシロキサンによる付加反応型シリコーン系粘着剤組成物（付加反応型のフェニル基含有シリコーン系粘着剤組成物）が好ましい。このような付加反応型のフェニル基含有シリコーン系粘着剤組成物におけるフェニル基を有しているオルガノポリシロキサンとしては、例えば、ポリメチルフェニルシロキサン（ポリメチルフェニルシリコーン）や、ポリエチルフェニルシロキサン（ポリエチルフェニルシリコーン）等のポリアルキルフェニルシロキサン（ポリアルキルフェニルシリコーン）などが挙げられる。
【００５７】
上記付加反応型シリコーン系粘着剤組成物は、シリコーンゴムとシリコーンレジンとを含有することが好ましい。
【００５８】
上記シリコーンゴムとしては、シリコーン系のゴム成分であれば特に制限されないが、フェニル基を有しているオルガノポリシロキサン（特に、メチルフェニルシロキサンを主な構成単位としているオルガノポリシロキサン）からなるシリコーンゴムが好ましい。このようなシリコーンゴムにおけるオルガノポリシロキサンには、必要に応じて、ビニル基等の各種官能基が導入されていてもよい。なお、上記オルガノポリシロキサンの重量平均分子量は、特に限定されないが、１５万以上であることが好ましく、より好ましくは２８万〜１００万、さらに好ましくは５０万〜９０万である。
【００５９】
また、上記シリコーンレジンとしては、シリコーン系粘着剤（シリコーン系感圧接着剤）に使用されているシリコーン系のレジンであれば特に限定されないが、例えば、構成単位「Ｒ3−Ｓｉ1/2」からなるＭ単位、構成単位「ＳｉＯ2」からなるＱ単位、構成単位「Ｒ−ＳｉＯ3/2」からなるＴ単位、および構成単位「Ｒ2−ＳｉＯ」からなるＤ単位から選択される少なくとも１種の単位を有する（共）重合体からなるオルガノポリシロキサンを含むシリコーンレジンなどが挙げられる。なお、上記構成単位におけるＲは炭化水素基又はヒドロキシル基を示す。上記炭化水素基としては、例えば、脂肪族炭化水素基（メチル基、エチル基等のアルキル基など）、脂環式炭化水素基（シクロヘキシル基等のシクロアルキル基など）、芳香族炭化水素基（フェニル基、ナフチル基等のアリール基など）などが挙げられる。上記「Ｍ単位」と、「Ｑ単位、Ｔ単位およびＤ単位から選択された少なくとも１種の単位」との割合（比）としては、例えば、前者／後者（モル比）＝０．３／１〜１．５／１（好ましくは０．５／１〜１．３／１）であることが好ましい。
【００６０】
上記シリコーンレジンにおけるオルガノポリシロキサンには、必要に応じて、ビニル基等の各種官能基が導入されていてもよい。なお、導入される官能基は、架橋反応を生じることが可能な官能基であってもよい。シリコーンレジンにおけるオルガノポリシロキサンの重量平均分子量は、１０００以上であることが好ましく、より好ましくは１０００〜２００００、さらに好ましくは１５００〜１００００である。
【００６１】
上記シリコーンゴムと上記シリコーンレジンとの配合割合としては、特に限定されないが、シリコーンゴム１００重量部に対して、シリコーンレジンが１００〜２２０重量部（特に１２０〜１８０重量部）とすること好ましい。
【００６２】
なお、シリコーンゴムとシリコーンレジンとを含有するシリコーン系粘着剤組成物において、シリコーンゴム及びシリコーンレジンは、単に混合されている混合状態となっていてもよく、該混合により、シリコーンゴムとシリコーンレジンとが反応して縮合物（特に部分縮合物）となっている縮合状態となっていてもよい。
【００６３】
上記シリコーン系粘着剤組成物は、必要に応じて、架橋剤や、充填剤、可塑剤、老化防止剤、帯電防止剤、着色剤（顔料や染料など）等の添加剤を含有していてもよい。また、触媒（特に白金系触媒など）を含有していてもよい。なお、添加剤は、単独で又は２種以上組み合わせて用いることができる。
【００６４】
特に、上記シリコーンゴムとシリコーンレジンとを含有するシリコーン系粘着剤組成物では、架橋構造体であるシリコーン系粘着剤層を得る点より、架橋剤を含有することが好ましい。このような架橋剤としては、特に限定されないが、シロキサン系架橋剤（シリコーン系架橋剤）、過酸化物系架橋剤などが好ましく挙げられる。なお、架橋剤は、単独で又は２種以上組み合わせて用いることができる。
【００６５】
上記シロキサン系架橋剤としては、特に限定されないが、分子中にケイ素原子に結合している水素原子を２個以上有するポリオルガノハイドロジェンシロキサンが好ましく挙げられる。このようなポリオルガノハイドロジェンシロキサンにおいて、水素原子が結合しているケイ素原子には、水素原子以外に各種有機基が結合していてもよい。該有機基としては、メチル基、エチル基等のアルキル基；フェニル基等のアリール基；ハロゲン化アルキル基などが挙げられる。中でも、合成や取り扱いの観点から、アルキル基が好ましく、メチル基がより好ましい。また、ポリオルガノハイドロジェンシロキサンの骨格構造は、直鎖状、分岐状、環状のいずれの骨格構造を有していてもよいが、直鎖状が好適である。
【００６６】
上記シリコーン系粘着剤組成物の市販品としては、例えば、商品名「Ｘ−４０−３３０６」（信越化学工業株式会社製、付加反応型シリコーン系粘着剤組成物）などがあげられる。
【００６７】
一方、本発明の表面保護用シートにおける粘着シートの粘着剤層として好ましい上記アクリル系粘着剤層は、ベースポリマーとしてアクリル系ポリマーを含有する。なお、上記アクリル系粘着剤層は、アクリル系粘着剤組成物により形成される。
【００６８】
上記アクリル系ポリマーは、特に限定されないが、直鎖若しくは分岐鎖状のアルキル基を有する（メタ）アクリル酸アルキルエステルを主のモノマー成分として構成された重合体であることが好ましい。なお、上記「（メタ）アクリル」とは、「アクリル」及び／又は「メタクリル」（「アクリル」及び「メタクリル」のうち、いずれか一方又は両方）を表し、他も同様である。
【００６９】
上記直鎖又は分岐鎖状のアルキル基を有する（メタ）アクリル酸アルキルエステル（以下、単に「（メタ）アクリル酸アルキルエステル」と称する場合がある）としては、例えば、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、(メタ)アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、(メタ)アクリル酸ヘキサデシル、（メタ）アクリル酸ヘプタデシル、（メタ）アクリル酸オクタデシル、（メタ）アクリル酸ノナデシル、（メタ）アクリル酸エイコシルなどのアルキル基の炭素数が１〜２０の（メタ）アクリル酸アルキルエステルが挙げられる。なお、上記（メタ）アクリル酸アルキルエステルは、単独で又は２種以上を組み合わせて用いることができる。
【００７０】
中でも、上記（メタ）アクリル酸アルキルエステルは、アルキル基の炭素数が２〜１０の（メタ）アクリル酸アルキルエステルが好ましく、より好ましくは（メタ）アクリル酸ｎ−ブチル（ｎ−ＢＡ）、アクリル酸２−エチルヘキシル（２ＥＨＡ）である。
【００７１】
上記（メタ）アクリル酸アルキルエステルの含有量は、特に限定されないが、接着性の点より、アクリル系ポリマーを構成するモノマー成分全量（全重量、１００重量％）に対して、４０重量％以上（例えば、４０〜１００重量％）が好ましく、より好ましくは５０〜９９重量％である。
【００７２】
上記アクリル系ポリマーは、特性のチューニング、目的に応じた使い分けや必要に応じた機能の付与を可能にする点より、構成するモノマー成分として、共重合性モノマーを含んでいてもよい。また、共重合性モノマーは、単独で又は２種以上組み合わせて用いることができる。
【００７３】
上記共重合性モノマーとしては、例えば、極性基含有モノマーが挙げられる。上記極性基含有モノマーとしては、例えば、（メタ）アクリル酸、イタコン酸、マレイン酸、フマル酸、クロトン酸、イソクロトン酸、これらの酸無水物（例えば無水マレイン酸、無水イタコン酸などの酸無水物基含有モノマー）などのカルボキシル基含有モノマー；（メタ）アクリル酸２−ヒドロキシエチル、（メタ）アクリル酸３−ヒドロキシプロピル、（メタ）アクリル酸４−ヒドロキシブチル、（メタ）アクリル酸６−ヒドロキシヘキシル、ビニルアルコール、アリルアルコールなどの水酸基（ヒドロキシル基）含有モノマー；（メタ）アクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、Ｎ−ヒドロキシエチル（メタ）アクリルアミドなどのアミド基含有モノマー；（メタ）アクリル酸アミノエチル、（メタ）アクリル酸ジメチルアミノエチル、（メタ）アクリル酸ｔ−ブチルアミノエチルなどのアミノ基含有モノマー；（メタ）アクリル酸グリシジル、（メタ）アクリル酸メチルグリシジルなどのエポキシ基含有モノマー；アクリロニトリルやメタクリロニトリルなどのシアノ基含有モノマー；Ｎ−ビニル−２−ピロリドン、（メタ）アクリロイルモルホリン、Ｎ−ビニルピペリドン、Ｎ−ビニルピペラジン、Ｎ−ビニルピロール、Ｎ−ビニルイミダゾール、ビニルピリジン、ビニルピリミジン、ビニルオキサゾールなどの複素環含有ビニル系モノマー；ビニルスルホン酸ナトリウムなどのスルホン酸基含有モノマー；２−ヒドロキシエチルアクリロイルフォスフェートなどのリン酸基含有モノマー；シクロヘキシルマレイミド、イソプロピルマレイミドなどのイミド基含有モノマー；２−メタクリロイルオキシエチルイソシアネートなどのイソシアネート基含有モノマーなどが挙げられる。なお、上記極性基含有モノマーは、単独で又は２種以上組み合わせて用いることができる。
【００７４】
中でも、上記極性基含有モノマーとしては、カルボキシル基含有モノマーや水酸基含有モノマーが好ましく、より好ましくはアクリル酸、アクリル酸４−ヒドロキシブチル、アクリル酸２−ヒドロキシエチルである。
【００７５】
上記極性基含有モノマーの含有量は、特に限定されないが、上記アクリル系ポリマーを構成するモノマー成分全量（１００重量％）に対して、１〜２０重量％が好ましく、より好ましくは１〜１５重量％である。
【００７６】
また、上記共重合性モノマーとしては、多官能性モノマーも挙げられる。上記多官能性モノマーとは、１分子中に２以上のエチレン性不飽和基を有するモノマーをいう。上記エチレン性不飽和基としては、特に限定されないが、例えば、ビニル基、プロペニル基、イソプロペニル基、ビニルエーテル基（ビニルオキシ基）、アリルエーテル基（アリルオキシ基）などのラジカル重合性官能基が挙げられる。
【００７７】
上記多官能性モノマーとしては、例えば、ヘキサンジオールジ（メタ）アクリレート、ブタンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレートなどが挙げられる。なお、上記多官能性モノマーは、単独で又は２種以上を組み合わせて用いることができる。
【００７８】
さらに、上記共重合性モノマーとしては、（メタ）アクリル酸アルコキシアルキルエステル［アルコキシアルキル（メタ）アクリレート］が挙げられる。上記、（メタ）アクリル酸アルコキシアルキルエステルとしては、特に限定されないが、例えば、（メタ）アクリル酸２−メトキシエチル、（メタ）アクリル酸２−エトキシエチル、（メタ）アクリル酸メトキシトリエチレングリコール、（メタ）アクリル酸３−メトキシプロピル、（メタ）アクリル酸３−エトキシプロピル、（メタ）アクリル酸４−メトキシブチル、（メタ）アクリル酸４−エトキシブチルなどが挙げられる。なお、上記（メタ）アクリル酸アルコキシアルキルエステルは、単独で又は２種以上組み合わせて用いることができる。
【００７９】
さらにまた、上記共重合性モノマーとしては、上記極性基含有モノマー、上記多官能性モノマー、上記（メタ）アクリル酸アルコキシアルキルエステルの他にも、例えば、シクロペンチル（メタ）アクリレート、シクロヘキシル（メタ）アクリレート、イソボルニル（メタ）アクリレート等の脂環式炭化水素基を有する（メタ）アクリル酸エステルやフェニル（メタ）アクリレート、フェノキシエチル（メタ）アクリレート、ベンジル（メタ）アクリレート等の芳香族炭化水素基を有する（メタ）アクリル酸エステルなどの、上記（メタ）アクリル酸アルキルエステル、上記（メタ）アクリル酸アルコキシアルキルエステル、上記極性基含有モノマー及び上記多官能性モノマー以外の（メタ）アクリル酸エステル；酢酸ビニル、プロピオン酸ビニルなどのビニルエステル類；スチレン、ビニルトルエンなどの芳香族ビニル化合物；エチレン、ブタジエン、イソプレン、イソブチレンなどのオレフィン類又はジエン類；ビニルアルキルエーテルなどのビニルエーテル類；塩化ビニルなどが挙げられる。
【００８０】
上記アクリル系ポリマーは、上記モノマー成分を公知慣用の重合方法により重合することにより得ることができる。上記重合方法としては、例えば、溶液重合方法、乳化重合方法、塊状重合方法、活性エネルギー線照射による重合方法（活性エネルギー線重合方法）などが挙げられる。中でも、透明性、耐水性、コストなどの点で、溶液重合方法、活性エネルギー線重合方法が好ましい。
【００８１】
上記アクリル系ポリマーの形成に際しては、重合反応の種類に応じて、熱重合開始剤や光重合開始剤（光開始剤）などの重合開始剤を用いることができる。なお、重合開始剤は、単独で又は２種以上を組み合わせて用いることができる。
【００８２】
上記熱重合開始剤は、特に、上記アクリル系ポリマーを溶液重合により得る際に用いられる。上記熱重合開始剤としては、例えば、アゾ系開始剤、過酸化物系重合開始剤（例えば、ジベンゾイルペルオキシド、ｔｅｒｔ−ブチルペルマレエートなど）、レドックス系重合開始剤などが挙げられる。中でも、特開２００２−６９４１１号公報に開示されたアゾ系開始剤が特に好ましい。かかるアゾ系開始剤は開始剤の分解物が加熱発生ガス（アウトガス）の発生原因となる部分としてアクリル系ポリマー中に残留しにくいため好ましい。上記アゾ系開始剤としては、２，２’−アゾビスイソブチロニトリル（以下、ＡＩＢＮと称する場合がある）、２，２’−アゾビス−２−メチルブチロニトリル（以下、ＡＭＢＮと称する場合がある）、２，２’−アゾビス（２−メチルプロピオン酸）ジメチル、４，４’−アゾビス−４−シアノバレリアン酸などが挙げられる。上記アゾ系開始剤の使用量は、アクリル系ポリマーを構成するモノマー成分全量（１００重量部）に対して、０．０５〜０．５重量部が好ましく、より好ましくは０．１〜０．３重量部である。
【００８３】
また、上記光重合開始剤は、特に、上記アクリル系ポリマーを活性エネルギー線重合により得る際に用いられる。上記光重合開始剤としては、特に限定されないが、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤等などが挙げられる。
【００８４】
上記ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。上記アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−（ｔ−ブチル）ジクロロアセトフェノンなどが挙げられる。上記α−ケトール系光重合開始剤としては、例えば、２−メチル−２−ヒドロキシプロピオフェノン、１−［４−（２−ヒドロキシエチル）フェニル］−２−メチルプロパン−１−オンなどが挙げられる。上記芳香族スルホニルクロリド系光重合開始剤としては、例えば、２−ナフタレンスルホニルクロライドなどが挙げられる。上記光活性オキシム系光重合開始剤としては、例えば、１−フェニル−１，１−プロパンジオン−２−（ｏ−エトキシカルボニル）−オキシムなどが挙げられる。上記ベンゾイン系光重合開始剤としては、例えば、ベンゾインなどが挙げられる。上記ベンジル系光重合開始剤としては、例えば、ベンジルなどが挙げられる。上記ベンゾフェノン系光重合開始剤としては、例えば、ベンゾフェノン、ベンゾイル安息香酸、３，３'−ジメチル−４−メトキシベンゾフェノン、ポリビニルベンゾフェノン、α−ヒドロキシシクロヘキシルフェニルケトンなどが挙げられる。上記ケタール系光重合開始剤としては、例えば、ベンジルジメチルケタールなどが挙げられる。上記チオキサントン系光重合開始剤としては、例えば、チオキサントン、２−クロロチオキサントン、２−メチルチオキサントン、２，４−ジメチルチオキサントン、イソプロピルチオキサントン、２，４−ジイソプロピルチオキサントン、ドデシルチオキサントンなどが挙げられる。
【００８５】
上記光重合開始剤の使用量は、特に限定されないが、上記アクリル系ポリマーを構成するモノマー成分全量（１００重量部）に対して、０．０１〜０．２重量部が好ましく、より好ましくは０．０５〜０．１５重量部である。
【００８６】
上記アクリル系粘着剤層は上記アクリル系粘着剤組成物により形成されるが、上記アクリル系粘着剤組成物には、架橋剤が含まれていてもよい。上記架橋剤を用いることにより、上記アクリル系粘着剤層中のアクリル系ポリマーを架橋して、アクリル系粘着剤層の凝集力を向上できる。なお、架橋剤は、単独で又は２種以上を組み合わせて用いることができる。
【００８７】
上記架橋剤としては、例えば、イソシアネート系架橋剤、エポキシ系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。中でも、イソシアネート系架橋剤、エポキシ系架橋剤が好ましい。
【００８８】
上記イソシアネート系架橋剤（多官能イソシアネート化合物）としては、例えば、１，２−エチレンジイソシアネート、１，４−ブチレンジイソシアネート、１，６−ヘキサメチレンジイソシアネートなどの低級脂肪族ポリイソシアネート類；シクロペンチレンジイソシアネート、シクロヘキシレンジイソシアネート、イソホロンジイソシアネート、水素添加トリレンジイソシアネート、水素添加キシレンジイソシアネートなどの脂環族ポリイソシアネート類；２，４−トリレンジイソシアネート、２，６−トリレンジイソシアネート、４，４'−ジフェニルメタンジイソシアネート、キシリレンジイソシアネートなどの芳香族ポリイソシアネート類などが挙げられる。上記イソシアネート系架橋剤としては、例えば、トリメチロールプロパン／トリレンジイソシアネート付加物［日本ポリウレタン工業株式会社製、商品名「コロネートＬ」］、トリメチロールプロパン／ヘキサメチレンジイソシアネート付加物［日本ポリウレタン工業株式会社製、商品名「コロネートＨＬ」］、商品名「コロネート  ＨＸ」（日本ポリウレタン工業株式会社）、トリメチロールプロパン／キシリレンジイソシアネート付加物［三井化学株式会社製、商品名「タケネート１１０Ｎ」］などの市販品も挙げられる。
【００８９】
上記エポキシ系架橋剤（多官能エポキシ化合物）としては、例えば、Ｎ，Ｎ，Ｎ’，Ｎ’−テトラグリシジル−ｍ−キシレンジアミン、ジグリシジルアニリン、１，３−ビス（Ｎ，Ｎ−ジグリシジルアミノメチル）シクロヘキサン、１，６−ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、ｏ−フタル酸ジグリシジルエステル、トリグリシジル−トリス（２−ヒドロキシエチル）イソシアヌレート、レゾルシンジグリシジルエーテル、ビスフェノール−Ｓ−ジグリシジルエーテルの他、分子内にエポキシ基を２つ以上有するエポキシ系樹脂などが挙げられる。上記エポキシ系架橋剤としては、さらに、商品名「テトラッドＣ」（三菱ガス化学株式会社製）などの市販品も挙げられる。
【００９０】
上記アクリル系粘着剤組成物における架橋剤の含有量は、特に限定されないが、例えば、アクリル系ポリマーを構成するモノマー成分全量（１００重量部）に対して、０．００１〜１５重量部が好ましく、より好ましくは０．０１〜１２重量部である
【００９１】
上記アクリル系粘着剤組成物には、上記架橋剤の他に、必要に応じて、架橋促進剤、シランカップリング剤、粘着付与樹脂（ロジン誘導体、ポリテルペン樹脂、石油樹脂、油溶性フェノールなど）、老化防止剤、充填剤、着色剤（顔料や染料など）、紫外線吸収剤、酸化防止剤、連鎖移動剤、可塑剤、軟化剤、界面活性剤、帯電防止剤、安定剤などの公知の添加剤が、本発明の特性を損なわない範囲で含有されていてもよい。
【００９２】
本発明の表面保護用シートにおける粘着シートは、公知乃至慣用の粘着剤層の形成方法により得ることができる。例えば、上記シリコーン系粘着剤層を有する粘着シートは、シリコーン系粘着剤組成物を、上記基材層上に塗布（塗工）し、加熱乾燥して硬化させることにより得ることができる。また、上記アクリル系粘着剤層を有する粘着シートは、特に限定されないが、例えば、以下の（１）又は（２）などの方法により得ることができる。
（１）  アクリル系モノマー混合物又はその部分重合物及び必要に応じて光重合開始剤や架橋剤などの添加剤を含むアクリル系粘着剤組成物を、上記基材層上に塗布（塗工）し、活性エネルギー線を照射し、硬化させて、アクリル系粘着剤層を形成すること
（２）  アクリル系ポリマー、溶剤、必要に応じて架橋剤などの添加剤を含むアクリル系粘着剤組成物（溶液）を、上記基材層上に塗布（塗工）し、乾燥及び／又は硬化させてアクリル系粘着剤層を形成すること
なお、粘着剤層作製時には、必要に応じて、さらに乾燥工程が設けられてもよい。また、粘着シートは、基材層に予め作製した粘着剤層を転写することにより、作製されてもよい。
【００９３】
なお、上記粘着剤組成物の塗布（塗工）には、公知のコーティング法を利用することができる。例えば、慣用のコーター（グラビヤロールコーター、リバースロールコーター、キスロールコーター、ディップロールコーター、バーコーター、ナイフコーター、スプレーコーター、コンマコーター、ダイレクトコーターなど）を用いて塗布することができる。
【００９４】
上記粘着剤層（例えば、上記シリコーン系粘着剤層や上記アクリル系粘着剤層など）の厚みは、特に限定されないが、５〜１００μｍが好ましく、より好ましくは５〜９０μｍ、さらに好ましくは１０〜７５μｍである。
【００９５】
（剥離ライナー）
本発明の表面保護用シートにおいて第ｎの粘着シートの粘着剤層上に用いることができる上記剥離ライナーは、特に限定されず、公知乃至慣用の剥離ライナーを用いることができる。
【００９６】
例えば、上記シリコーン系粘着剤層に用いられる剥離ライナーとしては、ポリエチレンテレフタレート（ＰＥＴ）、ポリエチレンナフタレート（ＰＥＮ）、ポリブチレンテレフタレート（ＰＢＴ）等のポリエステル系樹脂；ポリエチレン（ＰＥ）、ポリプロピレン（ＰＰ）、ポリメチルペンテン（ＰＭＰ）、エチレン−プロピレン共重合体、エチレン−酢酸ビニル共重合体（ＥＶＡ）等のα−オレフィンをモノマー成分とするオレフィン系樹脂；ポリ塩化ビニル（ＰＶＣ）；酢酸ビニル系樹脂；ポリカーボネート（ＰＣ）；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）；ポリエチレン（ＰＥ）、ポリプロピレン（ＰＰ）等のオレフィン系樹脂；ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体などのフッ素系樹脂などから構成されるプラスチックフィルムが好ましく挙げられる。
【００９７】
また、上記アクリル系粘着剤層に用いられる剥離ライナーとしては、例えば、剥離ライナー基材の少なくとも一方の表面に剥離層（剥離処理層）を有する剥離ライナー、フッ素系ポリマーからなる低接着性の剥離ライナー、無極性ポリマーからなる低接着性の剥離ライナーなどが挙げられる。また、剥離層を有しない剥離ライナー基材（つまり、剥離ライナー基材そのもの）も挙げられる。上記フッ素系ポリマーとしては、特に限定されないが、例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体などが挙げられる。また、上記無極性ポリマーとしては、特に限定されないが、例えば、ポリエチレン（ＰＥ）、ポリプロピレン（ＰＰ）等のオレフィン系樹脂などが挙げられる。中でも、剥離ライナー基材の少なくとも一方の表面に剥離層を有する剥離ライナー、剥離層を有しない剥離ライナー基材（つまり、剥離ライナー基材そのもの）を使用することが好ましい。
【００９８】
上記剥離ライナー基材としては、特に限定されないが、プラスチックフィルム等が挙げられる。このようなプラスチックフィルムとしては、例えば、ポリエチレンテレフタレート（ＰＥＴ）、ポリエチレンナフタレート（ＰＥＮ）、ポリブチレンテレフタレート（ＰＢＴ）等のポリエステル系樹脂；ポリエチレン（ＰＥ）、ポリプロピレン（ＰＰ）、ポリメチルペンテン（ＰＭＰ）、エチレン−プロピレン共重合体、エチレン−酢酸ビニル共重合体（ＥＶＡ）等のα−オレフィンをモノマー成分とするオレフィン系樹脂；ポリ塩化ビニル（ＰＶＣ）；酢酸ビニル系樹脂；ポリカーボネート（ＰＣ）；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）などから構成されるプラスチックフィルムが挙げられる。中でも、加工性、入手性、作業性、防塵性、コスト等の観点から、ポリエステル系樹脂から形成されるプラスチックフィルムが好ましく、さらに好ましくはＰＥＴフィルムである。
【００９９】
上記剥離層を構成する剥離処理剤としては、特に限定されないが、例えば、シリコーン系剥離処理剤、フッ素系剥離処理剤、長鎖アルキル系剥離処理剤、硫化モリブデンなどの剥離処理剤が挙げられる。中でも、剥離コントロール、経時安定性の観点から、シリコーン系剥離処理剤が好ましい。なお、剥離処理剤は、単独で又は２種以上を組み合わせて用いることができる。
【０１００】
上記剥離ライナーは、公知慣用の方法により製造することができる。
【０１０１】
上記剥離ライナーの厚みは、特に限定されないが、表面保護用シートを被着体に貼付するために剥離ライナーを剥がして粘着面を露出させる際に、粘着シート間での「浮き」や「剥がれ」の発生を抑制する点より、下記の関係を満たすことが好ましい。
（上記剥離ライナーの厚み）＜（第（ｎ−１）の粘着シートの厚み）＜（第ｎの粘着シートの厚み）
【０１０２】
また、上記剥離ライナーの厚みは、特に限定されないが、剥離ライナーを剥がして粘着面を露出させる際に、粘着シート間での「浮き」や「剥がれ」の発生を抑制する点より、１０〜５０μｍが好ましく、より好ましくは１２〜４５μｍ、さらに好ましくは２５〜３８μｍである。
【０１０３】
特に、上記剥離ライナーは、下記の関係を満たし、
（上記剥離ライナーの厚み）＜（第（ｎ−１）の粘着シートの厚み）＜（第ｎの粘着シートの厚み）
且つ、厚みが１０〜５０μｍであることが特に好ましい。
【０１０４】
（表面保護用シート）
【０１０５】
本発明の表面保護用シートは、特に限定されないが、公知乃至慣用の方法で得ることができる。例えば、基材層及び粘着剤層を有する粘着シートを作製して、この粘着シートを基材層と粘着剤層とが接する形態でｎ層積層させることにより得ることができる。
【０１０６】
本発明の表面保護用シートは、基材層及び粘着剤層を有する粘着シートをｎ層積層させた構造を有するので、被着体に貼付することにより、その表面を保護することができる。まず第１の粘着シートで保護でき、次に第１の粘着シートを剥がすことにより第２の粘着シートが露出するので、第２の粘着シートにより保護することができる。このように、積層させた粘着シートを１層剥がすことにより、次の層の粘着シートが露出するので、連続的に、粘着シートにより保護することができる。例えば、第１の粘着シートで保護することにより第１の粘着シートに傷や汚れ等が生じた場合、第１の粘着シートを剥離して除くことにより、傷や汚れがなく、きれいな第２の粘着シートが露出して、このきれいな第２の粘着シートにより引き続き保護することができる。
【０１０７】
本発明の表面保護用シートは、粘着シート間の密着性及び易剥離性に優れ、粘着シート剥離時に生じる粘着シート間の「浮き」や「剥がれ」の抑止性に優れる。このため、本発明の表面保護用シートは、粘着シートのピックアップ性に優れる。従って、本発明の表面保護用シートは、被着体が薄くて、脆弱であっても、その表面を有効に保護できる。
【０１０８】
また、本発明の表面保護用シートは、粘着シート剥離時に生じる粘着シート間の「浮き」や「剥がれ」の抑止性に優れるので、外観性に優れる。なお、「浮き」や「剥がれ」が生じると外観性に悪影響を及ぼす。
【０１０９】
本発明の表面保護用シートは、広範な用途に用いられる。特に、電気又は電子機器用途（例えば、電気又は電子機機器の製造時の表面保護用途、電気又は電子機機器の使用時の表面保護用途など）に好ましく用いられる。また、光学用途（例えば、光学製品や光学部材の製造時の表面保護用途、光学製品や光学部材の使用時の表面保護用途など）に好ましく用いられる。
上記表面保護用シートのこれら被着体における、表面保護用シートの第ｎの粘着シートと接する領域としては、特には限定されないが、例えば、プラスチックからなる領域、金属からなる領域、ガラスからなる領域などが挙げられ、中でもガラスからなる領域であることがより好ましい。
【０１１０】
上記電気機器としては、特に限定されないが、例えば、冷蔵庫、洗濯機、空調屋外機などが挙げられる。また、上記電子機器としては、特に限定されないが、例えば、液晶ディスプレイ、プラズマディスプレイなどの画像表示装置、ノートブック型パーソナル・コンピューターなどのモバイル機器などが挙げられる。
【０１１１】
上記光学製品とは、当該製品において光学的特性（例えば、偏光性、光屈折性、光散乱性、光反射性、光透過性、光吸収性、光回折性、旋光性、視認性など）が利用された製品をいう。上記光学製品としては、例えば、液晶表示装置、有機ＥＬ（エレクトロルミネッセンス）表示装置、ＰＤＰ（プラズマディスプレイパネル）、電子ペーパーなどの表示装置や、タッチパネルなどの入力装置、又はこれら表示装置と入力装置とを適宜組み合わせた装置などが挙げられる。
【０１１２】
上記光学部材とは、上記光学的特性を有する部材をいう。上記光学部材としては、例えば、上記表示装置（画像表示装置）、上記入力装置等の機器（光学機器）を構成する部材又はこれらの機器に用いられる部材が挙げられ、例えば、偏光板、波長板、位相差板、光学補償フィルム、輝度向上フィルム、導光板、反射フィルム、反射防止フィルム、透明導電フィルム（ＩＴＯフィルム）、意匠フィルム、装飾フィルム、表面保護板、プリズム、レンズ、カラーフィルター、透明基板や、さらにはこれらが積層されている部材（これらを総称して「光学フィルム」と称する場合がある）などが挙げられる。なお、上記の「板」及び「フィルム」は、それぞれ板状、フィルム状、シート状等の形態を含むものとし、例えば、「偏光フィルム」は、「偏光板」、「偏光シート」を含むものとする。なお、本発明における「光学部材」には、上記の通り、表示装置や入力装置における表示部の視認性や優れた外観を保ちながら、加飾や保護の役割を担う部材（意匠フィルム、装飾フィルムや表面保護フィルム等）も含むものとする。
【０１１３】
上記光学部材を構成する材質としては、特に限定されないが、例えば、ガラス、アクリル樹脂、ポリカーボネート、ポリエチレンテレフタレート、金属（金属酸化物も含む）などが挙げられる。
【０１１４】
（ＩＩ）構造体
本発明の構造体は、部材の表面に、上記表面保護用シートが設けられている構成を有する。上記構造体としては、例えば、電気又は電子機器の表面に上記表面保護用シートが設けられている構造体、光学製品の表面に上記表面保護用シートが設けられている構造体、光学部材の表面に上記表面保護用シートが設けられている構造体などが挙げられる。なお、電気又は電子機器、光学製品、光学部材として具体的には、上述の「（Ｉ）表面保護用シート」で例示したものが挙げられる。
【実施例】
【０１１５】
以下に、実施例に基づいて本発明をより詳細に説明するが、本発明はこれらの実施例により限定されるものではない。なお、本実施例においては、特に断りのない限り、重量部は固形分換算した値を意味する。
【０１１６】
（基材の使用例１）
基材層を構成する基材として、ＰＥＴフィルム（厚み：２５μｍ、商品名「Ｔ１００−２５」、三菱樹脂株式会社製）を使用した。
なお、このＰＥＴフィルムを「基材（Ａ）」とした。
【０１１７】
（基材の使用例２）
基材層を構成する基材として、ＰＥＴフィルム（厚み：７５μｍ、商品名「Ｔ１００−７５」、三菱樹脂株式会社製）を使用した。
なお、このＰＥＴフィルムを「基材（Ｂ）」とした。
【０１１８】
（基材の使用例３）
基材層を構成する基材として、ＰＥＴフィルム（厚み：３８μｍ、商品名「Ｔ１００−６３８」、三菱樹脂株式会社製）を使用した。
なお、このＰＥＴフィルムを「基材（Ｃ）」とした。
【０１１９】
（基材の使用例４）
基材層を構成する基材として、ＰＥＴフィルム（厚み：１２５μｍ、商品名「ルミラー＃１２５Ｓ１０」、東レ株式会社製）を使用した。
なお、このＰＥＴフィルムを「基材（Ｄ）」とした。
【０１２０】
（粘着剤組成物の調製例１）
付加反応型シリコーン系粘着剤（商品名「Ｘ−４０−３３０６」、信越化学工業株式会社製）：１００重量部及び白金系触媒（商品名「ＣＡＴ−ＰＬ−５０Ｔ」、信越化学工業株式会社製）：０．２重量部を混合して、シリコーン系粘着剤組成物を得た。
なお、このシリコーン系粘着剤組成物を「粘着剤組成物（Ａ）」とした。
【０１２１】
（粘着剤組成物の調製例２）
モノマー成分として、アクリル酸ブチル：９０重量部、アクリル酸：１０重量部、並びに、重合溶媒としての酢酸エチル：１５０重量部をセパラブルフラスコに投入し、窒素ガスを導入しながら１時間撹拌した。このようにして重合系内の酸素を除去した後、６３℃に昇温し、重合開始剤としての２，２’−アゾビスイソブチロニトリル：０．２重量部を投入し、１０時間反応させて、メチルエチルケトンを加え、固形分濃度２５重量％のアクリル系ポリマー溶液を得た。上記アクリル系ポリマー中のアクリル系ポリマーの重量平均分子量は６５万であった。
上記アクリル系ポリマー溶液に、架橋剤（商品名「テトラッドＣ」、三菱ガス化学株式会社、エポキシ系架橋剤）を上記アクリル系ポリマー１００重量部に対して１１重量部となるように加え、アクリル系粘着剤組成物を得た。
このアクリル系粘着剤組成物を「粘着剤組成物（Ｂ）」とした。
【０１２２】
（粘着剤組成物の調製例３）
モノマー成分として、アクリル酸２−エチルヘキシル：１００重量部、アクリル酸２−ヒドロキシエチル：４重量部、並びに、重合溶媒としての酢酸エチル：１５０重量部をセパラブルフラスコに投入し、窒素ガスを導入しながら１時間撹拌した。このようにして重合系内の酸素を除去した後、６３℃に昇温し、重合開始剤としての２，２’−アゾビスイソブチロニトリル：０．２重量部を投入し、１０時間反応させて、メチルエチルケトンを加え、固形分濃度２５重量％のアクリル系ポリマー溶液を得た。上記アクリル系ポリマー中のアクリル系ポリマーの重量平均分子量は５５万であった。
上記アクリル系ポリマー溶液に、架橋剤（商品名「コロネート  ＨＸ」、日本ポリウレタン工業株式会社、イソシアネート系架橋剤）を上記アクリル系ポリマー１００重量部に対して４重量部となるように加え、さらに、ジオクチル錫ジラウリレート（商品名「ＯＬ−１」、東京ファインケミカル株式会社製）を上記アクリル系ポリマー１００重量部に対して０．０１５重量部となるように加え、アクリル系粘着剤組成物を得た。
このアクリル系粘着剤組成物を「粘着剤組成物（Ｃ）」とした。
【０１２３】
（剥離ライナーの使用例１）
剥離ライナーとして、商品名「ダイアホイル  ＭＲＦ−２５」（三菱樹脂株式会社製、ポリエステルフィルム、厚み：２５μｍ）を使用した。
この剥離ライナーを「剥離ライナー（Ａ）」とした。
【０１２４】
実施例１
上記基材（Ａ）の一方の面に粘着剤組成物（Ａ）を塗布して、１３０℃、３分間乾燥させて、厚み１０μｍの粘着剤層を形成した。そして、粘着剤層上に剥離ライナー（Ａ）を設けた。このようにして、第１の粘着シートを得た。上記第１の粘着シートは、基材（Ａ）／粘着剤層／剥離ライナー（Ａ）の積層構造を有する。
次に、上記基材（Ｂ）の一方の面に粘着剤組成物（Ａ）を塗布して、１３０℃、３分間乾燥させて、厚み７５μｍの粘着剤層を形成した。そして、粘着剤層上に剥離ライナー（Ａ）を設けた。このようにして、第２の粘着シートを得た。上記第２の粘着シートは、基材（Ｂ）／粘着剤層／剥離ライナー（Ａ）の積層構造を有する。
そして、上記第１の粘着シートの剥離ライナー（Ａ）を剥がして露出した粘着面を、第２の粘着シートの基材（Ｂ）により提供される面に貼り合わせ、積層粘着シートを得た。この積層粘着シートは、第１の粘着シート／第２の粘着シート／剥離ライナー（Ａ）との積層構造を有する。
【０１２５】
実施例２
上記基材（Ａ）の一方の面に粘着剤組成物（Ａ）を塗布して、１３０℃、３分間乾燥させて、厚み１０μｍの粘着剤層を形成した。そして、粘着剤層上に剥離ライナー（Ａ）を設けた。このようにして、第１の粘着シートを得た。上記第１の粘着シートは、基材（Ａ）／粘着剤層／剥離ライナー（Ａ）の積層構造を有する。
次に、上記基材（Ｃ）の一方の面に粘着剤組成物（Ｃ）を塗布して、１３０℃、２分間乾燥させて、厚み２１μｍの粘着剤層を形成した。そして、粘着剤層上に剥離ライナー（Ａ）を設けた。このようにして、第２の粘着シートを得た。上記第２の粘着シートは、基材（Ｃ）／粘着剤層／剥離ライナー（Ａ）の積層構造を有する。
そして、上記第１の粘着シートの剥離ライナー（Ａ）を剥がして露出した粘着面を、第２の粘着シートの基材（Ｃ）により提供される面に貼り合わせ、積層粘着シートを得た。この積層粘着シートは、第１の粘着シート／第２の粘着シート／剥離ライナー（Ａ）の積層構造を有する。
【０１２６】
実施例３
上記基材（Ａ）の一方の面に粘着剤組成物（Ａ）を塗布して、１３０℃、３分間乾燥させて、厚み１０μｍの粘着剤層を形成した。そして、粘着剤層上に剥離ライナー（Ａ）を設けた。このようにして、第１の粘着シートを得た。上記第１の粘着シートは、基材（Ａ）／粘着剤層／剥離ライナー（Ａ）の積層構造を有する。
次に、上記基材（Ｄ）の一方の面に粘着剤組成物（Ｂ）を塗布して、１３０℃、２分間乾燥させて、厚み２０μｍの粘着剤層を形成した。そして、粘着剤層上に剥離ライナー（Ａ）を設けた。このようにして、第２の粘着シートを得た。上記第２の粘着シートは、基材（Ｄ）／粘着剤層／剥離ライナー（Ａ）の積層構造を有する。
そして、上記第１の粘着シートの剥離ライナー（Ａ）を剥がして露出した粘着面を、第２の粘着シートの基材（Ｄ）により提供される面に貼り合わせ、積層粘着シートを得た。この積層粘着シートは、第１の粘着シート／第２の粘着シート／剥離ライナー（Ａ）の積層構造を有する。
【０１２７】
比較例１
上記基材（Ｃ）の一方の面に粘着剤組成物（Ｃ）を塗布して、１３０℃、２分間乾燥させて、厚み２１μｍの粘着剤層を形成した。そして、粘着剤層上に剥離ライナー（Ａ）を設けた。このようにして、第１の粘着シートを得た。上記第１の粘着シートは、基材（Ｃ）／粘着剤層／剥離ライナー（Ａ）の積層構造を有する。
次に、上記基材（Ｃ）の一方の面に粘着剤組成物（Ｃ）を塗布して、１３０℃、２分間乾燥させて、厚み２１μｍの粘着剤層を形成した。そして、粘着剤層上に剥離ライナー（Ａ）を設けた。このようにして、第２の粘着シートを得た。上記第２の粘着シートは、基材（Ｃ）／粘着剤層／剥離ライナー（Ａ）の積層構造を有する。
そして、上記第１の粘着シートの剥離ライナー（Ａ）を剥がして露出した粘着面を、第２の粘着シートの基材（Ｃ）により提供される面に貼り合わせ、積層粘着シートを得た。この積層粘着シートは、第１の粘着シート／第２の粘着シート／剥離ライナー（Ａ）の積層構造を有する。
【０１２８】
比較例２
上記基材（Ｂ）の一方の面に粘着剤組成物（Ａ）を塗布して、１３０℃、３分間乾燥させて、厚み７５μｍの粘着剤層を形成した。そして、粘着剤層上に剥離ライナー（Ａ）を設けた。このようにして、第１の粘着シートを得た。上記第１の粘着シートは、基材（Ｂ）／粘着剤層／剥離ライナー（Ａ）の積層構造を有する。
次に、上記基材（Ａ）の一方の面に粘着剤組成物（Ａ）を塗布して、１３０℃、３分間乾燥させて、厚み１０μｍの粘着剤層を形成した。そして、粘着剤層上に剥離ライナー（Ａ）を設けた。このようにして、第２の粘着シートを得た。上記第２の粘着シートは、基材（Ａ）／粘着剤層／剥離ライナー（Ａ）の積層構造を有する。
そして、上記第１の粘着シートの剥離ライナー（Ａ）を剥がして露出した粘着面を、第２の粘着シートの基材（Ａ）により提供される面に貼り合わせ、積層粘着シートを得た。この積層粘着シートは、第１の粘着シート／第２の粘着シート／剥離ライナー（Ａ）の積層構造を有する。
【０１２９】
（評価）
実施例及び比較例について、以下の測定又は評価を行った。その結果を表１に示した。
【０１３０】
（粘着力の測定）
粘着シート（第１の粘着シートや第２の粘着シート）を、幅２０ｍｍ、長さ１００ｍｍのシート状に切り出し、試験片とした。
次いで、上記試験片の粘着面（測定面）を、２ｋｇのローラーを１往復させることにより、シート状の被着体に圧着し、２３℃、５０％ＲＨの雰囲気下で３０分間エージングした。その後、万能引張圧縮試験機（装置名「引張圧縮試験機ＴＧ−１ｋＮ」、ミネベア株式会社製）を使用し、２３℃、５０％ＲＨの雰囲気下、引張速度３００ｍｍ／分、剥離角度１８０°の条件で、被着体から試験片を引き剥がし、粘着力（１８０°ピール粘着力）（ｇｆ／２５ｍｍ）を測定した。
被着体としては、ＰＥＴフィルム、ガラス板（商品名「マイクロスライドガラスＳ」、松浪硝子工業株式会社製、非錫面を使用）、及び、アルミニウム板（商品名「Ａ１０５０Ｐ（艶消し）」、日本テストパネル株式会社製）を使用した。
【０１３１】
（たわみ量の測定）
粘着シートのたわみ量については、上記の［たわみ量の測定方法］に従って求めた。
【０１３２】
（ピックアップ性の評価）
積層粘着シートの剥離ライナー（Ａ）を剥がして、第２の粘着シートの粘着面を露出させ、２ｋｇのローラーを１往復させることにより、シート状の被着体（アルミ板）に圧着し、２３℃、５０％ＲＨの雰囲気下で３０分間エージングした。その後、積層粘着シートにおける第１の粘着シートを、ピックアップテープ（商品名「ＢＴ−３１５ＳＴ」、日東電工株式会社製）により、第１の粘着シートをピックアップした。
このピックアップ時の様子を観察し、下記基準で評価した。
評価基準
良好（○）：第２の粘着シートから第１の粘着シートを容易に剥離でき、且つ、被着体と第２の粘着シートとの間で「浮き」や「剥がれ」が生じない場合
不良（×）：上記良好に該当しない場合（例えば、第２の粘着シートから第１の粘着シートを容易に剥離できない場合、第２の粘着シートから第１の粘着シートを剥離できない場合、第２の粘着シートから第１の粘着シートを剥がす際に、被着体と第２の粘着シートとの間で「浮き」や「剥がれ」が生じる場合等）
【０１３３】
【表１】
2014047280.tif 000003
【０１３４】
実施例の積層粘着シートについて、上記ピックアップ性の評価に際し、まず、第２の粘着シートから剥離ライナー（Ａ）を剥がした。この際、第１の粘着シートと第２の粘着シートとの間で「浮き」や「剥がれ」が生じることはなかった。また、粘着剤層の破損等を生じることなく、スムーズに剥離ライナー（Ａ）を剥がすことができた。
【０１３５】
上記のピックアップ性の評価より、実施例の積層粘着シートについて、第１の粘着シートを第２の粘着シートから、簡単に剥がすことができた。実施例の積層粘着シートは、外観性、デザイン性に優れる。
【符号の説明】
【０１３６】
Ｘ  表面保護用シートＸ
Ｙ  表面保護用シートＹ
Ｚ  表面保護用シートＺ
１    第１の粘着シート
２    第２の粘着シート
３    第３の粘着シート
ｎ−１    第（ｎ−１）の粘着シート
ｎ    第ｎの粘着シート
１１  基材層
１２  粘着剤層
１３  剥離ライナー
４１  支持台
４２  粘着シート
４２１  粘着シートの張り出し部分
ｆ    たわみ量（たわみ距離、垂れ距離）
【図１】
2014047280.tif 000004
【図２】
2014047280.tif 000005
【図３】
2014047280.tif 000006
【図４】
2014047280.tif 000007
【図５】
2014047280.tif 000008
【図６】
2014047280.tif 000009